(57)【要約】本発明は、高エネルギーの透過Ｘ線の検出のために最適化された構成を有する、大型構造物の検査装置を提供することを目的とする。本発明は、加速電圧５００ｋＶ〜３０ＭＶのＸ線源から、大型構造物にＸ線を照射する、照射機能と、上記大型構造物を透過したＸ線を、放射線検出器で検出する、検出機能と、を備える、大型構造物の検査装置であって、上記放射線検出器が、基板、該基板上に載置された隔壁、及び、該隔壁により区画されたセル内に充填された蛍光体層からなるシンチレータパネルを具備する、大型構造物の検査装置を提供する。
2016006484.tif 000002
【特許請求の範囲】
【請求項１】
加速電圧５００ｋＶ〜３０ＭＶのＸ線源から、大型構造物にＸ線を照射する、照射機能と、
前記大型構造物を透過したＸ線を、放射線検出器で検出する、検出機能と、を備える、大型構造物の検査装置であって、前記放射線検出器が、基板、該基板上に載置された隔壁、及び、該隔壁により区画されたセル内に充填された蛍光体層からなるシンチレータパネルを具備する、大型構造物の検査装置。
【請求項２】
前記基板及び該基板上に載置された隔壁の反射率が、２５〜８５％である、請求項１記載の大型構造物の検査装置。
【請求項３】
前記シンチレータパネルが、前記隔壁と前記蛍光体層との間に、反射層を有し、該反射層は、金属酸化物を含有する、請求項１又は２記載の大型構造物の検査装置。
【請求項４】
前記反射層の平均厚さが、５〜５０μｍである、請求項３記載の大型構造物の検査装置。
【請求項５】
前記金属酸化物が、酸化チタン、酸化ジルコニウム、酸化アルミニウム、酸化バリウム、酸化ビスマス及び酸化ガドリニウムからなる群から選ばれる化合物である、請求項３又は４記載の大型構造物の検査装置。
【請求項６】
前記セルの上半部における前記反射層の平均厚さが、前記セルの下半部における前記反射層の平均厚さよりも大きい、請求項３〜５のいずれか一項記載の大型構造物の検査装置。
【請求項７】
前記蛍光体層が、粒状の蛍光体を含有し、該蛍光体の平均一次粒子径が、１〜５０μｍである、請求項１〜６のいずれか一項記載の大型構造物の検査装置。
【請求項８】
前記シンチレータパネルが、前記隔壁と前記蛍光体層との間に、遮蔽層を有し、該遮蔽層は、金属を含有する、請求項１〜７のいずれか一項記載の大型構造物の検査装置。
【請求項９】
前記隔壁の高さが、０．４〜５０ｍｍである、請求項１〜８のいずれか一項記載の大型構造物の検査装置。
【請求項１０】
前記蛍光体層が、組成及び／又は厚さが異なる複数の態様からなる、請求項１〜９のいずれか一項記載の大型構造物の検査装置。
【請求項１１】
Ｘ線吸収率が最大の前記蛍光体層におけるＸ線吸収率をＰ、
Ｘ線吸収率が最小の前記蛍光体層におけるＸ線吸収率をＱ、としたときに、
Ｐ／Ｑ≧１．５の関係を満たす、請求項１〜１０のいずれか一項記載の大型構造物の検査装置。
【発明の詳細な説明】
【技術分野】
【０００１】
本発明は、大型構造物の検査装置に関する。
【背景技術】
【０００２】
近年、建造から長期間が経過した高速道路等の建造物すなわち大型構造物において、その老朽化による信頼性低下が問題化している。その補修は急務といえるが、予めその内部構造等を把握しておく必要があることから、使用されたコンクリート等の破壊を伴うことのない、非破壊検査方法の重要性が増しつつある。【０００３】
非破壊検査方法としては超音波探傷法又はＸ線透過試験が挙げられるが、中でもＸ線透過試験は、コンクリート等からなる大型構造物に高エネルギーのＸ線を照射し、大型構造物を透過したＸ線をフラットパネルディテクターで検出して、透過Ｘ線の強度に応じた透過像を得る方法である（特許文献１）。
【先行技術文献】
【特許文献】
【０００４】
【特許文献１】特開平１０−１９７４５６号公報
【発明の概要】
【発明が解決しようとする課題】
【０００５】
しかしながら、医療又は工業検査用の従来の間接変換方式フラットパネルディテクターでは、透過Ｘ線をシンチレーション光に変換する蛍光体層の厚さが薄すぎるため、高エネルギーの透過Ｘ線の吸収が少なく、感度が不十分であった。一方で、蛍光体層の厚さを増して感度向上を図った場合には、蛍光体層内でのシンチレーション光の散乱が顕著になり、却って得られる透過像が不鮮鋭となることが問題視されていた。【０００６】
そこで本発明は、高エネルギーの透過Ｘ線の検出のために最適化された構成を有する、大型構造物の検査装置を提供することを目的とする。
【課題を解決するための手段】
【０００７】
この課題は次の技術手段の何れかによって達成される。
（１）  加速電圧５００ｋＶ〜３０ＭＶのＸ線源から、大型構造物にＸ線を照射する、照射機能と、上記大型構造物を透過したＸ線を、放射線検出器で検出する、検出機能と、を備える、大型構造物の検査装置であって、上記放射線検出器が、基板、該基板上に載置された隔壁、及び、該隔壁により区画されたセル内に充填された蛍光体層からなるシンチレータパネルを具備する、大型構造物の検査装置。
（２）  上記基板及び該基板上に載置された隔壁の反射率が、２５〜８５％である、上記（１）に記載の大型構造物の検査装置。
（３）  上記シンチレータパネルが、上記隔壁と上記蛍光体層との間に、反射層を有し、該反射層は、金属酸化物を含有する、上記（１）又は（２）に記載の大型構造物の検査装置。
（４）  上記反射層の平均厚さが、５〜５０μｍである、上記（３）に記載の大型構造物の検査装置。
（５）  上記金属酸化物が、酸化チタン、酸化ジルコニウム、酸化アルミニウム、酸化バリウム、酸化ビスマス及び酸化ガドリニウムからなる群から選ばれる化合物である、上記（３）又は（４）に記載の大型構造物の検査装置。
（６）  上記セルの上半部における上記反射層の平均厚さが、上記セルの下半部における上記反射層の平均厚さよりも大きい、上記（３）〜（５）のいずれかに記載の大型構造物の検査装置。
（７）  上記蛍光体層が、粒状の蛍光体を含有し、該蛍光体の平均一次粒子径が、１〜５０μｍである、上記（１）〜（６）のいずれかに記載の大型構造物の検査装置。
（８）  上記シンチレータパネルが、上記隔壁と上記蛍光体層との間に、遮蔽層を有し、該遮蔽層は、金属からなる、上記（１）〜（７）のいずれかに記載の大型構造物の検査装置。
（９）  上記隔壁の高さが、０．４ｍｍ以上である、上記（１）〜（８）のいずれかに記載の大型構造物の検査装置。
（１０）  上記蛍光体層が、組成及び／又は厚さが異なる複数の態様からなる、上記（１）〜（９）のいずれかに記載の大型構造物の検査装置。
（１１）  Ｘ線吸収率が最大の上記蛍光体層におけるＸ線吸収率をＰ、Ｘ線吸収率が最小の上記蛍光体層におけるＸ線吸収率をＱ、としたときに、Ｐ／Ｑ≧１．５の関係を満たす、上記（１）〜（１０）のいずれかに記載の大型構造物の検査装置。
【発明の効果】
【０００８】
本発明によれば、大型構造物の内部構造等を、非破壊ながら高い精度で検査することができる。
【図面の簡単な説明】
【０００９】
【図１】本発明の大型構造物の検査装置が具備する放射線検出器の構成を、模式的に表した断面図である。
【図２】本発明の大型構造物の検査装置が具備するシンチレータパネルの構成を、模式的に表した断面図である。
【図３】本発明の大型構造物の検査装置が具備する放射線検出器の構成を、模式的に表した断面図である。
【図４】本発明の大型構造物の検査装置が具備するシンチレータパネルの構成を、模式的に表した斜視図である。
【図５】本発明の大型構造物の検査装置が具備するシンチレータパネルの構成を、模式的に表した斜視図である。
【発明を実施するための形態】
【００１０】
以下、図を用いて本発明の大型構造物の検査装置の具体的な構成について説明するが、本発明はこれらに限定されない。
【００１１】
図１は、本発明の大型構造物の検査装置が具備する放射線検出器の構成を、模式的に表した断面図である。放射線検出器１は、シンチレータパネル２、出力基板３及び電源部１１からなる。シンチレータパネル２は、蛍光体層６を有し、蛍光体層６は入射したＸ線のエネルギーを吸収して、波長が３００〜８００ｎｍの範囲の電磁波、すなわち、可視光線を中心に、紫外光から赤外光にわたる範囲の電磁波（光）であるシンチレーション光を放射する。
【００１２】
シンチレータパネル２は、基板４と、その上に区画された空間すなわちセルを形成するための隔壁５と、隔壁５で区画された空間内に充填された蛍光体層６と、隔壁５の表面と蛍光体層６との間に形成された遮蔽層１２と、反射層１３と、から構成される。
【００１３】
出力基板３は、基板１０上に、光電変換素子とＴＦＴとからなる画素が２次元状に形成された、光電変換層８及び出力層９を有する。シンチレータパネル２の出光面と、出力基板３の光電変換層８とを、ポリイミド樹脂等からなる隔膜層７を介して、接着又は密着させることで、放射線検出器１が得られる。蛍光体層６で発光した光が光電変換層８に到達すると、光電変換層８で光電変換が行われ、出力層９を通じて電気信号が出力される。本発明の大型構造物の検査装置が具備するシンチレータパネルは各セルを隔壁が区画しているので、格子状に配置された光電変換素子の画素の大きさ及びピッチと、シンチレータパネルのセルの大きさ及びピッチとを一致させることにより、光電変換素子の各画素と、シンチレータパネルの各セルとを対応づけることができる。
【００１４】
本発明の大型構造物の検査装置が具備するシンチレータパネルは、基板、及び、該基板上に載置された隔壁、及び、該隔壁により区画されたセル内に充填された蛍光体層からなることを特徴とする。
【００１５】
基板とは、隔壁を載置する対象となる、平板状の支持体をいう。基板の材質としては、例えば、高分子、半導体、金属、セラミック又はガラスが挙げられる。高分子化合物としては、例えば、ポリエステル、セルロースアセテート、ポリアミド、ポリイミド、ポリカーボネート又は炭素繊維強化樹脂が挙げられる。半導体としては、例えば、シリコン、ゲルマニウム、ガリウム砒素、ガリウム燐又はガリウム窒素が挙げられる。金属としては、例えば、アルミニウム、鉄、銅、鉛、タングステン又はモリブデンが挙げられる。セラミックとしては、例えば、酸化アルミニウム、窒化アルミニウム、ムライト又はステアタイトが挙げられる。ガラスとしては、例えば、石英、ホウ珪酸ガラス又は化学的強化ガラスが挙げられる。
【００１６】
高エネルギーのＸ線を照射すると、大型構造物内で大部分のＸ線が散乱し、これがそのままシンチレータパネルに照射されると、得られる透過像すなわち画像の鮮鋭性が低下する。このため、基板としては散乱した低エネルギーのＸ線（以下、「散乱Ｘ線」）を選択的に吸収し、散乱しなかった高エネルギーのＸ線（以下、「直進Ｘ線」）を選択的に透過するものが好ましい。より具体的には、厚さ５〜２０ｍｍの鉛と同等のＸ線吸収特性を示す基板が好ましい。
【００１７】
本発明の大型構造物の検査装置が具備するシンチレータパネルは、隔壁を有する。隔壁によってシンチレーション光の散乱が抑制され、かつ、散乱Ｘ線を吸収できることから、得られる画像の鮮鋭性が向上する。
【００１８】
図２は、本発明の大型構造物の検査装置が具備するシンチレータパネルの構成を、模式的に表した断面図である。
【００１９】
隔壁５の高さＬ１は、０．４〜５０ｍｍが好ましく、１〜２０ｍｍがより好ましい。Ｌ１が５０ｍｍを超えると、直進Ｘ線が蛍光体層内で散乱し、得られる画像の鮮鋭性が低下する場合がある。一方で、Ｌ１が０．４ｍｍ未満であると、高エネルギーの直進Ｘ線を十分にシンチレーション光に変換できず、シンチレータパネルの輝度が低下する場合がある。
【００２０】
隣接する隔壁の間隔Ｌ２は、０．１〜５ｍｍが好ましく、０．２〜１ｍｍがより好ましい。Ｌ２が０．１ｍｍ未満であると、セル内への蛍光体層の形成が困難になり易い。一方で、Ｌ２が５ｍｍを超えると、得られる画像の鮮鋭性が低下する場合がある。
【００２１】
隔壁の底部幅Ｌ３は、０．０１〜０．３ｍｍが好ましく、０．０３〜０．１５ｍｍがより好ましい。Ｌ３が０．０１ｍｍ未満であると、パターンの欠陥が生じ易くなる。一方で、Ｌ３が０．３ｍｍを超えると、蛍光体層の体積が不十分となるため、シンチレータパネルの輝度が低下する場合がある。
【００２２】
隔壁の頂部幅Ｌ４は、０．００５〜０．２ｍｍが好ましく、０．０２〜０．１ｍｍがより好ましい。Ｌ４が０．００５ｍｍ未満であると、隔壁の強度が低下し、パターンの欠陥が生じ易くなる。一方で、Ｌ４が０．２ｍｍを超えると、蛍光体層からシンチレーション光を取り出せる面積が狭くなり、シンチレータパネルの輝度が低下する場合がある。
【００２３】
Ｌ１〜Ｌ４は、基板に対して垂直な、シンチレータパネルの断面をクロスセクションポリッシャー等の研磨装置により露出させ、走査型電子顕微鏡（例えば、Ｓ２４００；日立製作所製）で断面を観察し、測定することができる。ここで、隔壁と基板との接触部における隔壁の幅を、Ｌ３とする。また、隔壁の最頂部の幅を、Ｌ４とする。
【００２４】
隔壁は、その強度に加えて、Ｘ線の吸収率、光の反射率を高めるため、無機物からなることが好ましい。ここで無機物とは、単純な一部の炭素化合物（グラファイト若しくはダイヤモンド等炭素の同素体等）及び炭素以外の元素で構成される化合物をいう。なお、「無機物からなり」とは、厳密な意味で無機物以外の成分の存在を排除するものではなく、原料となる無機物自体が含有する不純物や、隔壁の製造の過程において混入する不純物程度の無機物以外の成分の存在は、許容される。隔壁の原料となる無機物としては、例えば、アルミニウム、鉄、銅、鉛、タングステン若しくはモリブデン等の金属、酸化チタン若しくは酸化アルミニウム等の金属酸化物又はホウケイ酸ガラス等のガラスが挙げられる。
【００２５】
隔壁の空隙率は、２５％以下であることが好ましい。空隙率が２５％を超えると、隔壁の強度が不十分となる場合がある。隔壁の空隙率は、基板に対して垂直な隔壁の断面の画像を走査型電子顕微鏡で撮影し、隔壁の固体部分と空隙部分とを２値化により区別し、空隙部分の比率を画像解析で求めて測定することができる。
【００２６】
本発明の大型構造物の検査装置が具備するシンチレータパネルは、シンチレータパネルを構成する基板及び該基板上に載置された隔壁の反射率が、２５〜８５％であることが好ましい。ここで基板及び該基板上に載置された隔壁とは、基板上に隔壁のみが載置されたものをいい、隔壁により区画されたセル内に、蛍光体層が充填されていない状態のものをいう。なお、蛍光体層が充填される前に、基板及び隔壁の表面に後述する反射層又は遮蔽層等が形成される場合には、それらを含めての状態をいう。また反射率とは、分光測色計（例えば、ＣＭ−２６００ｄ；コニカミノルタ社製）を用いて測定された、波長５３０ｎｍのＳＣＩ反射率をいい、基板及び該基板上に載置された隔壁の反射率とは、隔壁が載置された側から基板及び隔壁に光を照射した場合の反射率をいう。該反射率が２５％未満であると、シンチレータパネルの輝度が低下する場合がある。一方で、該反射率が８５％を超えると、画像の鮮鋭性が低下する場合がある。この画像の鮮鋭性の低下は、基板及び隔壁によるシンチレーション光の吸収が低減し、光電変換層に散乱Ｘ線によるシンチレーション光が到達してしまう割合が高まることに起因すると考えられる。すなわち、散乱Ｘ線は低エネルギーのため、蛍光体層の中でも基板に近い側のみでシンチレーション光を放射しやすい。ここで、上記基板及び該基板上に載置された隔壁の反射率が８５％を超える場合、基板付近における散乱Ｘ線による発光が光電変換層側に効率的に取り出されてしまうため、画像の鮮鋭性が低下することがある。これに対し、該反射率が８５％以下の場合、散乱Ｘ線による発光は基板側から光電変換層側に向かって長い距離を進行する過程において適度に隔壁に吸収されるのに対し、高エネルギーの直進Ｘ線は蛍光体層の基板側から光電変換層側までのどの部分においても概ね均等にシンチレーション光を放射するため、隔壁による吸収の影響が散乱Ｘ線に比べて小さい。このため、散乱Ｘ線の影響が相対的に低減し、画像の鮮鋭性が向上すると考えられる。
【００２７】
本発明の大型構造物の検査装置が具備するシンチレータパネルは、隔壁と蛍光体層との間に、金属酸化物を含有する反射層を有することが好ましい。ここで、隔壁と蛍光体層との間に反射層を有するとは、例えば、蛍光体層と接する基板及び隔壁の表面に、反射層が形成されている状態をいう。反射層は、金属酸化物を主成分とすることが好ましい。なお、金属酸化物を主成分とするとは、反射層に占める金属酸化物の割合が、５０体積％以上であることをいう。シンチレータパネルが、隔壁と蛍光体層との間に金属酸化物を含有する反射層を有することにより、基板及び該基板上に載置された隔壁の反射率を好適なものに制御することができる。
【００２８】
反射層の平均厚さは、５〜５０μｍであることが好ましい。ここで反射層の平均厚さとは、基板に対して垂直な、シンチレータパネルの断面において、無作為に選択した１０のセルの反射層の面積を、反射層の形成長さで除した値をいい、反射層の形成長さとは、該１０のセルの断面において反射層とその下層（隔壁又は遮蔽層等）が接触している部位の長さの総延長をいう。より具体的には、反射層の平均厚さは、基板に対して垂直な、シンチレータパネルの断面を研磨装置により露出させ、走査型電子顕微鏡で断面を観察し、画像処理をして算出することができる。
【００２９】
反射層の平均厚さが５μｍ未満であると、反射率が不十分となる場合がある。一方で、該厚さが５０μｍを超えると、反射率が高くなりすぎて、得られる画像の鮮鋭性が低下する場合がある。また、蛍光体層の体積が不十分となるため、シンチレータパネルの輝度が低下する場合がある。
【００３０】
反射層が含有する金属酸化物は、より好適な反射率を達成するため、酸化チタン、酸化ジルコニウム、酸化アルミニウム、酸化バリウム、酸化ビスマス及び酸化ガドリニウムからなる群から選ばれる化合物であることが好ましい。これらの酸化物により構成される反射層は、適切な反射率を有することから好ましい。なお、蛍光体層中で発生した散乱Ｘ線を吸収して画像の鮮鋭性をさらに向上させるため、重元素である酸化バリウム、酸化ビスマス及び酸化ガドリニウムがより好ましい。
【００３１】
本発明の大型構造物の検査装置が具備するシンチレータパネルが反射層を有する場合、セルの上半部における反射層の平均厚さが、セルの下半部における反射層の平均厚さよりも大きいことが好ましい。ここでセルの上半部における反射層の平均厚さとは、基板に対して垂直な、シンチレータパネルの断面において、無作為に選択した１０のセルについて、セルの上半分の領域、すなわち隔壁の高さＬ１の中央値（隔壁の高さＬ１の二等分点）よりも上方の領域に形成された反射層の面積を、反射層の形成長さで除した値をいう。同様に、セルの下半部における反射層の平均厚さとは、基板に対して垂直な、シンチレータパネルの断面において、無作為に選択した１０のセルについて、セルの下半分の領域、すなわち隔壁の高さＬ１の中央値（隔壁の高さＬ１の二等分点）よりも下方の領域に形成された反射層の面積を、反射層の形成長さで除した値をいう。このような構成とすることにより、セル底部において発生した散乱Ｘ線によるシンチレーション光が隔壁により吸収され易くなり、画像の鮮鋭性が向上し易くなる。
【００３２】
本発明の大型構造物の検査装置が具備するシンチレータパネルは、隔壁と蛍光体層との間に、金属を含有する遮蔽層を有することが好ましい。シンチレータパネルが、隔壁と蛍光体層との間に金属を含有する遮蔽層を有することにより、隣接するセルへのシンチレーション光の漏れを抑止することができる。また、遮蔽層が適度なＸ線吸収性を有するＸ線吸収層である場合には、高エネルギーの直進Ｘ線がセル内で蛍光体層と相互作用した際に発生する散乱Ｘ線が吸収されて、隣接するセルへの漏れを抑止できることから、得られる画像の鮮鋭性の低下を抑制できる。遮蔽層は、金属を主成分とすることが好ましい。なお、金属を主成分とするとは、遮蔽層に占める金属の割合が、５０体積％以上であることをいう。
【００３３】
遮蔽層形成法としては、例えば、真空蒸着法、スパッタ法若しくはＣＶＤ法等の真空製膜法、メッキ法、ペースト塗布法又はスプレーによる噴射法が挙げられる。遮蔽層が含有する金属としては、例えば、アルミニウム、クロム、銀、タングステン、モリブデン又は鉛が挙げられるが、Ｘ線の吸収率が高い、銀、タングステン、モリブデン又は鉛が好ましい。遮蔽層の平均厚さは、０．０００１〜０．５ｍｍが好ましい。遮蔽層の平均厚さが０．０００１ｍｍ未満であると、シンチレーション光の漏れの抑制効果やＸ線吸収効果が不十分となりやすい。一方で、０．５ｍｍを超えると、蛍光体層の体積が不十分となるため、シンチレータパネルの輝度が低下する場合がある。遮蔽層の平均厚さは、反射層の平均厚さと同様の手法で算出することができる。
【００３４】
隔壁と蛍光体層との間に、遮蔽層及び反射層の両方を形成する場合は、遮蔽層による吸収で反射率が不十分となることを回避するため、遮蔽層上に反射層を形成することが好ましい。
【００３５】
本発明の大型構造物の検査装置が具備するシンチレータパネルにおいては、隔壁により区画されたセル内に、蛍光体層が充填されている。蛍光体層が含有する蛍光体としては、例えば、ＣｓＩ、ＣｓＢｒ、ＢａＦ２、ＢａＦＩ、ＢａＦＢｒ、ＧＯＳ（Ｇｄ２Ｏ２Ｓ）、ＧＳＯ（Ｇｄ２ＳｉＯ５）、ＢＧＯ（ＢｉＧｅ３Ｏ１２）、ＬＳＯ（Ｌｕ２ＳｉＯ５）、ＬｕＡＰ（ＬｕＡｌＯ３）、ＰｂＷＯ４又はＣａＷＯ４が挙げられる。発光効率を高めるため、蛍光体に賦活剤を添加しても構わない。蛍光体に添加する賦活剤としては、例えば、インジウム（Ｉｎ）、タリウム（Ｔｌ）、リチウム（Ｌｉ）、カリウム（Ｋ）、ルビジウム（Ｒｂ）、ナトリウム（Ｎａ）、テルビウム（Ｔｂ）、ユーロピウム（Ｅｕ）又はプラセオジム（Ｐｒ）が挙げられる。
【００３６】
本発明の大型構造物の検査装置が具備するシンチレータパネルは、蛍光体層が、粒状の蛍光体を含有し、該蛍光体の平均一次粒子径が、１〜５０μｍであることが好ましい。蛍光体層が粒状の蛍光体を含有すると、蛍光体層中でのシンチレーション光の散乱を好適なものに制御することができ、隔壁が散乱Ｘ線によるシンチレーション光を適度に吸収して、得られる画像の鮮鋭性が向上する。
【００３７】
蛍光体層が粒状の蛍光体を含有する、とは、基板に対して垂直な、シンチレータパネルの断面において、無作為に選択した１０セルに充填された全ての蛍光体について、断面の長径と短径とを測定し、該長径を短径で除した値の平均値が１０以下であることをいう。また、蛍光体の平均一次粒子径とは、基板に対して垂直な、シンチレータパネルの断面において、無作為に選択した１０セルに充填された全ての粒状の蛍光体について、断面積の円換算粒子径を算出し、それらを面積率で重み付けした加重平均値をいう。より具体的には、蛍光体の平均一次粒子径は、基板に対して垂直な、シンチレータパネルの断面を研磨装置により露出させ、走査型電子顕微鏡で断面を観察し、画像処理をして算出することができる。
【００３８】
また、粒状の蛍光体を含有する蛍光体層内でのシンチレーション光の散乱をさらに好適なものに制御するため、蛍光体粒子同士の空間を、高屈折率の樹脂で充填することが好ましい。粒状の蛍光体としては、例えば、タリウム（Ｔｌ）をドープしたＧＯＳ（Ｇｄ２Ｏ２Ｓ）が挙げられる。
【００３９】
本発明のシンチレータパネルは、隔壁により区画されたセル内に充填された蛍光体層が、組成及び／又は厚さが異なる複数の態様からなることが好ましい。このような構成とすることにより、蛍光体層が、Ｘ線吸収率が異なる、複数の態様の蛍光体層からなる、シンチレータパネルが得られる。ここでＸ線吸収率とは、１ＭｅＶのＸ線についての各蛍光体層の吸収率をいい、各蛍光体層の組成及び厚さに基づいて、放射線シミュレーションプログラムであるＥＧＳ５を用いて算出することができる。
【００４０】
組成及び／又は厚さが異なる複数の態様からなる蛍光体層を形成する方法としては、例えば、隔壁により区画されたセル内に、パターン化されたメタルマスクを介して、特定のセルにのみ蛍光体ペーストを真空印刷する方法を、複数種の蛍光体ペーストを用いて繰り返す方法が挙げられる。
【００４１】
本発明の大型構造物の検査装置が具備するシンチレータパネルは、大型構造物の検査に用いるものであって、高エネルギーのＸ線に対して高い感度及び画像の鮮鋭性を奏することから、大型構造物の内部構造等を、非破壊ながら高い精度で検査することができる。ここで大型構造物とは、その最小幅が２０ｃｍ以上であり、かつ、５００ｋｅＶのエネルギーを有するＸ線の透過率が、ＪＩＳ  Ａ５３０８で規定されるレディミクストコンクリートである普通１８−８−２０−Ｎの硬化物の、厚さ２０ｃｍの部位における透過率よりも小さい物体をいう。
【００４２】
本発明の大型構造物の検査装置は、加速電圧５００ｋＶ〜３０ＭＶのＸ線源から、大型構造物にＸ線を照射する、照射機能と、上記大型構造物を透過したＸ線を、放射線検出器で検出する、検出機能と、を備えることを特徴とする。言い換えれば、本発明の大型構造物の検査装置は、加速電圧５００ｋＶ〜３０ＭＶのＸ線源から、大型構造物にＸ線を照射する、照射工程と、上記大型構造物を透過したＸ線を、放射線検出器で検出する、検出工程と、を備える、大型構造物の検査方法を実現するためのものである。
【００４３】
Ｘ線源の加速電圧は、高エネルギーのＸ線の発生効率を高めるため、１ＭＶ以上が好ましく、２ＭＶ以上がより好ましい。また、検出器における検出効率を高めるため、２０ＭＶ以下が好ましく、１０ＭＶ以下がより好ましい。
【００４４】
上記の検査方法が備える照射工程と検出工程とは、同時に開始／終了をしても構わないし、それらのタイミングが前後しても構わない。より具体的には、例えば、大型構造物に予め弱めのＸ線を照射して検出工程を開始しておき、一定時間後にＸ線源の加速電圧を５００ｋＶ〜３０ＭＶにして、照射工程を開始しても構わないし、大型構造物に加速電圧５００ｋＶ〜３０ＭＶのＸ線源からＸ線を予め照射しておき、一定時間後に検出工程を開始しても構わない。
【００４５】
隔壁を形成する方法としては、例えば、機械加工、フォトリソグラフィー又は３Ｄプリンタによる形成が挙げられるが、高強度の隔壁を高精細に形成できることから、感光性ペーストを用いてフォトリソグラフィー又は３Ｄプリンタで隔壁を形成することが好ましい。中でも、大面積の加工が容易であり、タクトタイムが短く、さらに製造コストが安価であることから、感光性ガラスペーストを用いてフォトリソグラフィーでガラスを主成分とする隔壁を形成することが好ましい。
【００４６】
ガラスを主成分とする隔壁は、例えば、基材の表面に、ガラス粉末を含有する感光性ペーストを塗布して塗布膜を得る、塗布工程と、塗布膜を露光及び現像して、隔壁の焼成前パターンを得る、パターン形成工程と、パターンを焼成して、隔壁パターンを得る、焼成工程と、により形成できる。ガラスを主成分とする隔壁を製造するためには、塗布工程で用いるガラス粉末含有ペーストが含有する無機成分の５０〜１００質量％がガラス粉末である必要がある。
【００４７】
ガラス粉末含有ペーストが含有するガラス粉末は、焼成温度で軟化するガラスが好ましく、軟化温度が７００℃以下である、低軟化点ガラスがより好ましい。
【００４８】
軟化温度は、示差熱分析装置（例えば、差動型示差熱天秤ＴＧ８１２０；株式会社リガク製）を用いて、サンプルを測定して得られるＤＴＡ曲線から、吸熱ピークにおける吸熱終了温度を接線法により外挿して求めることができる。より具体的には、まず、示差熱分析装置を用いて、アルミナ粉末を標準試料として、室温から２０℃／分で昇温して、測定サンプルとなる無機粉末を測定し、ＤＴＡ曲線を得る。そして得られたＤＴＡ曲線より、吸熱ピークにおける吸熱終了温度を接線法により外挿して求めた軟化点Ｔｓを、軟化温度とすることができる。
【００４９】
低軟化点ガラスを得るためには、ガラスを低軟化点化するために有効な化合物である、酸化鉛、酸化ビスマス、酸化亜鉛及びアルカリ金属の酸化物からなる群から選ばれる金属酸化物を用いることができるが、アルカリ金属の酸化物を用いて、ガラスの軟化温度を調整することが好ましい。ここでアルカリ金属とは、リチウム、ナトリウム及びカリウムからなる群から選ばれる金属をいう。
【００５０】
低軟化点ガラスに占めるアルカリ金属酸化物の割合は、２〜２０質量％であることが好ましい。アルカリ金属酸化物の割合が２質量％未満であると、軟化温度が高くなり、焼成工程を高温で行う必要が生じてしまい、隔壁に欠陥が生じ易い。一方で、アルカリ金属酸化物の割合が２０質量％を超えると、焼成工程においてガラスの粘度が過度に低下し、得られる格子状の焼成後パターンの形状に歪みが生じ易い。
【００５１】
また低軟化点ガラスは、高温での粘度を至適なものとするために、酸化亜鉛を３〜１０質量％含有することが好ましい。低軟化点ガラスに占める酸化亜鉛の割合が３質量％未満であると、高温での粘度が高くなる。一方で、酸化亜鉛の含有量が１０質量％を超えると、低軟化点ガラスの製造コストが高くなる。
【００５２】
さらに低軟化点ガラスは、安定性、結晶性、透明性、屈折率又は熱膨張特性の調整のため、酸化ケイ素、酸化ホウ素、酸化アルミニウム及びアルカリ土類金属の酸化物からなる群から選ばれる金属酸化物を含有することが好ましい。ここでアルカリ土類金属とは、マグネシウム、カルシウム、バリウム及びストロンチウムからなる群から選ばれる金属をいう。好ましい低軟化点ガラスの組成範囲の一例を、以下に示す。
アルカリ金属酸化物  ：  ２〜２０質量％
酸化亜鉛  ：  ３〜１０質量％
酸化ケイ素  ：  ２０〜４０質量％
酸化ホウ素  ：  ２５〜４０質量％
酸化アルミニウム  ：  １０〜３０質量％
アルカリ土類金属酸化物  ：  ５〜１５質量％
ガラス粉末を含む無機粉末の粒子径は、粒度分布測定装置（例えば、ＭＴ３３００；日機装株式会社製）を用いて測定をすることができる。より具体的には、水を満たした粒度分布測定装置の試料室に無機粉末を投入し、３００秒間超音波処理を行ってから測定をすることができる。
【００５３】
低軟化点ガラス粉末の５０％体積平均粒子径（以下、「Ｄ５０」）は、１．０〜４．０μｍであることが好ましい。Ｄ５０が１．０μｍ未満であると、ガラス粉末が凝集し、均一な分散性が得られなくなって、ペーストの流動安定性が低下する。一方で、Ｄ５０が４．０μｍを超えると、焼成工程で得られる焼成後パターンの表面凹凸が大きくなり、事後的に隔壁が破壊される原因となり易い。
【００５４】
ガラス粉末含有ペーストは、焼成工程における格子状パターンの収縮率の制御や、最終的に得られる隔壁の形状保持のため、低軟化点ガラス以外に、軟化温度が７００℃を超える高軟化点ガラス又は酸化ケイ素、酸化アルミニウム、酸化チタン若しくは酸化ジルコニウム等のセラミックス粒子を、フィラーとして含有しても構わない。無機成分全体に占めるフィラーの割合は、ガラス粉末の焼結が阻害されることによる隔壁の強度低下を防ぐため、５０質量％以下であることが好ましい。フィラーのＤ５０は、低軟化点ガラス粉末と同様であることが好ましい。
【００５５】
塗布工程は、基材の表面に、ガラス粉末含有ペーストを全面又は部分的に塗布して塗布膜を得る工程である。基材としては、ガラス板又はセラミックス板等の高耐熱性の支持体を用いることができる。ガラス粉末含有ペーストを塗布する方法としては、例えば、スクリーン印刷法、バーコーター、ロールコーター、ダイコーター又はブレードコーターが挙げられる。得られる塗布膜の厚さは、塗布回数、スクリーンのメッシュサイズ又はペーストの粘度等により調整することができる。
【００５６】
パターン形成工程は、例えば、塗布工程で得られた塗布膜を、所定の開口部を有するフォトマスクを介して露光する露光工程と、露光後の塗布膜における、現像液に可溶な部分を溶解除去する現像工程と、から構成することができる。
【００５７】
露光工程は、露光により塗布膜の必要な部分を光硬化させて、又は、塗布膜の不要な部分を光分解させて、塗布膜の任意の部分を、現像液に可溶とする工程である。現像工程は、露光後の塗布膜における、現像液に可溶な部分を現像液で溶解除去して、必要な部分のみが残存した格子状の焼成前パターンを得る工程である。
【００５８】
露光工程においてはフォトマスクを用いずに、レーザー光等で任意のパターンを直接描画しても構わない。露光装置としては、例えば、プロキシミティ露光機が挙げられる。露光工程で照射する活性光線としては、例えば、近赤外線、可視光線又は紫外線が挙げられるが、紫外線が好ましい。またその光源としては、例えば、低圧水銀灯、高圧水銀灯、超高圧水銀灯、ハロゲンランプ又は殺菌灯が挙げられるが、超高圧水銀灯が好ましい。露光条件は塗布膜の厚さにより異なるが、１〜１００ｍＷ／ｃｍ２の出力の超高圧水銀灯を用いて、０．０１〜３０分間露光をすることが通常である。
【００５９】
現像工程における現像の方法としては、例えば、浸漬法、スプレー法又はブラシ法が挙げられる。現像液としては、露光後の塗布膜における不要な部分を溶解することが可能な溶媒を適宜選択すればよいが、水を主成分とする水溶液が好ましい。例えば、ガラス粉末含有ペーストがカルボキシル基を有するポリマーを含有する場合には、現像液としてアルカリ水溶液を選択することができる。アルカリ水溶液としては、例えば、水酸化ナトリウム、炭酸ナトリウム又は水酸化カルシウム等の無機アルカリ水溶液又はテトラメチルアンモニウムヒドロキサイド、トリメチルベンジルアンモニウムヒドロキサイド、モノエタノールアミン若しくはジエタノールアミン等の有機アルカリ水溶液が挙げられるが、焼成工程における除去が容易であることから、有機アルカリ水溶液が好ましい。アルカリ水溶液の濃度は、０．０５〜５質量％が好ましく、０．１〜１質量％がより好ましい。アルカリ濃度が０．０５質量％未満であると、露光後の塗布膜における不要な部分が十分に除去されない場合がある。一方で、アルカリ濃度が５質量％を超えると、格子状の焼成前パターンの剥離又は腐食のおそれがある。現像温度は、工程管理を容易にするため、２０〜５０℃が好ましい。
【００６０】
露光及び現像によるパターン形成を行うには、塗布工程で塗布するガラス粉末含有ペーストが、感光性であることが必要である。すなわち、ガラス粉末含有ペーストが、感光性有機成分を含有する必要がある。感光性のガラス粉末含有ペーストに占める有機成分の割合は、３０〜８０質量％であることが好ましく、４０〜７０質量％であることがより好ましい。有機成分が３０質量％未満であると、ペースト中の無機成分の分散性が低下し、焼成工程で欠陥が生じ易くなるばかりでなく、ペースト粘度が高くなって塗布性が低下し、さらにペーストの安定性も低下し易い。一方で、有機成分が８０質量％を超えると、焼成工程における格子状パターンの収縮率が大きくなって、欠陥が生じ易くなる。
【００６１】
感光性のガラス粉末含有ペーストが含有するガラス粉末は、焼成工程において有機成分をほぼ完全に除去し、最終的に得られる隔壁の強度を確保するため、軟化温度が４８０℃以上であることが好ましい。軟化温度が４８０℃未満であると、焼成工程において有機成分が十分に除去される前にガラス粉末が軟化してしまい、焼結後のガラス中に有機成分が残存し、隔壁の着色を誘発してシンチレータパネルの輝度を低下させる等の懸念がある。
【００６２】
感光性のガラス粉末含有ペーストにおいては、露光時の光散乱を抑制し、高精度のパターンを形成するため、ガラス粉末の屈折率ｎ１と、有機成分の屈折率ｎ２とが、−０．１  ＜  ｎ１−ｎ２  ＜  ０．１の関係を満たすことが好ましく、−０．０１  ≦  ｎ１−ｎ２  ≦  ０．０１の関係を満たすことがより好ましく、−０．００５  ≦  ｎ１−ｎ２  ≦  ０．００５の関係を満たすことがさらに好ましい。なお、ガラス粉末の屈折率は、ガラス粉末が含有する金属酸化物の組成によって、適宜調整することができる。
【００６３】
ガラス粉末の屈折率は、ベッケ線検出法により測定することができる。また、有機成分の屈折率は、有機成分からなる塗膜をエリプソメトリーにより測定することで求めることができる。より具体的には、ガラス粉末又は有機成分の、２５℃での波長４３６ｎｍ（ｇ線）における屈折率（ｎｇ）を、それぞれｎ１又はｎ２とすることができる。
【００６４】
感光性のガラス粉末含有ペーストが含有する感光性有機成分としては、例えば、感光性モノマー、感光性オリゴマー又は感光性ポリマーが挙げられる。ここで感光性モノマー、感光性オリゴマー又は感光性ポリマーとは、活性光線の照射により、光架橋又は光重合等の反応を起こして化学構造が変化するモノマー、オリゴマー又はポリマーをいう。
【００６５】
感光性モノマーとしては、活性の炭素−炭素不飽和二重結合を有する化合物が好ましい。そのような化合物としては、例えば、ビニル基、アクリロイル基、メタクリロイル基又はアクリルアミド基を有する化合物が挙げられるが、光架橋の密度を高め、高精度のパターンを形成するため、多官能アクリレート化合物又は多官能メタクリレート化合物が好ましい。
【００６６】
感光性オリゴマー又は感光性ポリマーとしては、活性の炭素−炭素不飽和二重結合を有し、かつカルボキシル基を有するオリゴマー又はポリマーが好ましい。そのようなオリゴマー又はポリマーは、例えば、アクリル酸、メタクリル酸、イタコン酸、クロトン酸、マレイン酸、フマル酸、ビニル酢酸若しくはこれらの酸無水物等のカルボキシル基含有モノマー、メタクリル酸エステル、アクリル酸エステル、スチレン、アクリロニトリル、酢酸ビニル又は２−ヒドロキシアクリレートを共重合することにより得られる。活性の炭素−炭素不飽和二重結合をオリゴマー又はポリマーに導入する方法としては、例えば、オリゴマー又はポリマーが有するメルカプト基、アミノ基、水酸基又はカルボキシル基に対して、アクリル酸クロライド、メタクリル酸クロライド若しくはアリルクロライド、グリシジル基若しくはイソシアネート基を有するエチレン性不飽和化合物又はマレイン酸等のカルボン酸を反応させる方法が挙げられる。
【００６７】
ウレタン結合を有する感光性モノマー又は感光性オリゴマーを用いることにより、焼成工程の初期における応力を緩和することが可能な、焼成工程においてパターン欠損をしにくいガラス粉末含有ペーストを得ることができる。
【００６８】
感光性のガラス粉末含有ペーストは、必要に応じて、光重合開始剤を含有しても構わない。ここで光重合開始剤とは、活性光線の照射により、ラジカルを発生する化合物をいう。光重合開始剤としては、例えば、ベンゾフェノン、ｏ−ベンゾイル安息香酸メチル、４，４−ビス（ジメチルアミノ）ベンゾフェノン、４，４−ビス（ジエチルアミノ）ベンゾフェノン、４，４−ジクロロベンゾフェノン、４−ベンゾイル−４−メチルジフェニルケトン、ジベンジルケトン、フルオレノン、２，２−ジメトキシ−２−フェニルアセトフェノン、２−ヒドロキシ−２−メチルプロピオフェノン、チオキサントン、２−メチルチオキサントン、２−クロロチオキサントン、２−イソプロピルチオキサントン、ジエチルチオキサントン、ベンジル、ベンジルメトキシエチルアセタール、ベンゾイン、ベンゾインメチルエーテル、ベンゾインブチルエーテル、アントラキノン、２−ｔ−ブチルアントラキノン、アントロン、ベンズアントロン、ジベンゾスベロン、メチレンアントロン、４−アジドベンザルアセトフェノン、２，６−ビス（ｐ−アジドベンジリデン）シクロヘキサノン、２，６−ビス（ｐ−アジドベンジリデン）−４−メチルシクロヘキサノン、１−フェニル−１，２−ブタジオン−２−（Ｏ−メトキシカルボニル）オキシム、１−フェニル−１，２−プロパンジオン−２−（Ｏ−エトキシカルボニル）オキシム、１，３−ジフェニルプロパントリオン−２−（Ｏ−エトキシカルボニル）オキシム、１−フェニル−３−エトキシプロパントリオン−２−（Ｏ−ベンゾイル）オキシム、ミヒラーケトン、２−メチル−１−［４−（メチルチオ）フェニル］−２−モルホリノ−１−プロパノン、２−ベンジル−２−ジメチルアミノ−１−（４−モルフォリノフェニル）ブタノン−１、ナフタレンスルホニルクロライド、キノリンスルホニルクロライド、Ｎ−フェニルチオアクリドン、ベンズチアゾールジスルフィド、トリフェニルホルフィン、過酸化ベンゾイン若しくはエオシン又はメチレンブルー等の光還元性の色素とアスコルビン酸若しくはトリエタノールアミン等との還元剤の組合せが挙げられる。
【００６９】
感光性のガラス粉末含有ペーストが、感光性ポリマーとしてカルボキシル基を有するポリマーを含有することにより、現像時のアルカリ水溶液への溶解性が向上する。カルボキシル基を有するポリマーの酸価は、５０〜１５０ｍｇＫＯＨ／ｇが好ましい。酸価が１５０ｍｇＫＯＨ／ｇ以下であると、現像マージンが広くなる。一方で、酸価が５０ｍｇＫＯＨ／ｇ以上であると、アルカリ水溶液への溶解性が低下せず、高精細のパターンを得ることができる。
【００７０】
感光性のガラス粉末含有ペーストは、各種成分を所定の組成となるように調合した後、３本ローラー又は混練機で均質に混合分散して得ることができる。
【００７１】
感光性のガラス粉末含有ペーストの粘度は、無機粉末、増粘剤、有機溶媒、重合禁止剤、可塑剤又は沈降防止剤等の添加割合によって適宜調整することができるが、その範囲は２〜２００Ｐａ・ｓが好ましい。例えば、感光性のガラス粉末含有ペーストをスピンコート法で基材に塗布する場合には、２〜５Ｐａ・ｓの粘度が好ましく、ブレードコーター法又はダイコーター法で基材に塗布する場合には、１０〜５０Ｐａ・ｓの粘度が好ましい。感光性のガラス粉末含有ペーストを１回のスクリーン印刷法で塗布して膜厚１０〜２０μｍの塗布膜を得る場合には、５０〜２００Ｐａ・ｓの粘度が好ましい。
【００７２】
焼成工程は、パターン形成工程で得られた格子状の焼成前パターンを焼成して、ガラス粉末含有ペーストが含有する有機成分を分解除去し、ガラス粉末を軟化及び焼結させて、格子状の焼成後パターンすなわち隔壁を得る工程である。焼成条件はガラス粉末含有ペーストの組成や基材の種類により異なるが、例えば、空気、窒素又は水素雰囲気の焼成炉で焼成することができる。焼成炉としては、例えば、バッチ式の焼成炉又はベルト式の連続型焼成炉が挙げられる。焼成の温度は、５００〜１０００℃が好ましく、５００〜８００℃がより好ましく、５００〜７００℃がさらに好ましい。焼成の温度が５００℃未満であると、有機成分の分解除去が不十分となる。一方で、焼成温度が１０００℃を超えると、用いることが可能な基材が高耐熱性セラミック板等に限定されてしまう。焼成の時間は、１０〜６０分間が好ましい。
【実施例】
【００７３】
以下、実施例及び比較例を挙げて、本発明をさらに詳しく説明するが、本発明はこれらに限定されるものではない。【００７４】
（ガラス粉末含有ペーストの原料）
感光性のガラス粉末含有ペーストの作製に用いた原料は次のとおりである。
感光性モノマーＭ−１  ：  トリメチロールプロパントリアクリレート
感光性モノマーＭ−２  ：  テトラプロピレングリコールジメタクリレート
感光性ポリマー  ：  メタクリル酸／メタクリル酸メチル／スチレン＝４０／４０／３０の質量比からなる共重合体のカルボキシル基に対して０．４当量のグリシジルメタクリレートを付加反応させたもの（重量平均分子量４３０００；酸価１００）
光重合開始剤  ：  ２−ベンジル−２−ジメチルアミノ−１−（４−モルフォリノフェニル）ブタノン−１（ＩＣ３６９；ＢＡＳＦ社製）
重合禁止剤  ：  １，６−ヘキサンジオール−ビス［（３，５−ジ−ｔ−ブチル−４−ヒドロキシフェニル）プロピオネート］）
紫外線吸収剤溶液  ：  スダンＩＶ（東京応化工業株式会社製）のγ−ブチロラクトン０．３質量％溶液
粘度調整剤  ：  フローノンＥＣ１２１（共栄社化学社製）
溶媒  ：  γ−ブチロラクトン
低軟化点ガラス粉末：
ＳｉＯ２  ２７質量％、Ｂ２Ｏ３  ３１質量％、ＺｎＯ  ６質量％、Ｌｉ２Ｏ  ７質量％、ＭｇＯ  ２質量％、ＣａＯ  ２質量％、ＢａＯ  ２質量％、Ａｌ２Ｏ３  ２３質量％、屈折率（ｎｇ）１．５６、ガラス軟化温度５８８℃、熱膨張係数７０×１０−７（Ｋ−１）、平均粒子径２．３μｍ
高軟化点ガラス粉末：
ＳｉＯ２  ３０質量％、Ｂ２Ｏ３  ３１質量％、ＺｎＯ  ６質量％、ＭｇＯ  ２質量％、ＣａＯ  ２質量％、ＢａＯ  ２質量％、Ａｌ２Ｏ３  ２７質量％、屈折率（ｎｇ）１．５５、軟化温度７９０℃、熱膨張係数３２×１０−７（Ｋ−１）、平均粒子径２．３μｍ
（ガラス粉末含有ペーストの作製）
４質量部の感光性モノマーＭ−１、６質量部の感光性モノマーＭ−２、２４質量部の感光性ポリマー、６質量部の光重合開始剤、０．２質量部の重合禁止剤及び１２．８質量部の紫外線吸収剤溶液を、３８質量部の溶媒に、温度８０℃で加熱溶解した。得られた溶液を冷却した後、９質量部の粘度調整剤を添加して、有機溶液１を得た。得られた有機溶液１をガラス板に塗布して乾燥することにより得られた有機塗膜の屈折率（ｎｇ）は、１．５５５であった。【００７５】
５０質量部の有機溶液１に、４０質量部の低軟化点ガラス粉末及び１０質量部の高軟化点ガラス粉末を添加した後、３本ローラー混練機にて混練し、ガラス粉末含有ペーストを得た。【００７６】
（蛍光体ペーストの原料）
蛍光体１  ：  平均粒子径１０μｍの、テルビウムをドープした酸硫化ガドリニウム
蛍光体２  ：  平均粒子径２μｍの、テルビウムをドープした酸硫化ガドリニウム
蛍光体３  ：  平均粒子径５μｍの、テルビウムをドープした酸硫化ガドリニウム
蛍光体４  ：  平均粒子径３０μｍの、テルビウムをドープした酸硫化ガドリニウム
バインダー  ：  ７ｃｐエトセル（登録商標）（一般名：エチルセルロース；日進化成製）
溶媒  ：  テルピネオール
（蛍光体ペーストの作製）
８５質量部の蛍光体１、３質量部のバインダー及び１２質量部の溶媒を撹拌し、蛍光体ペースト１を得た。【００７７】
また、８５質量部の蛍光体２、３質量部のバインダー及び１２質量部の溶媒を撹拌し、蛍光体ペースト２を得た。【００７８】
また、８５質量部の蛍光体３、３質量部のバインダー及び１２質量部の溶媒を撹拌し、蛍光体ペースト３を得た。【００７９】
また、８５質量部の蛍光体４、３質量部のバインダー及び１２質量部の溶媒を撹拌し、蛍光体ペースト４を得た。【００８０】
また、１０質量部の蛍光体１、３質量部のバインダー及び８７質量部の溶媒を撹拌し、蛍光体ペースト５を得た。【００８１】
また、４２質量部の蛍光体１、３質量部のバインダー及び５５質量部の溶媒を撹拌し、蛍光体ペースト６を得た。【００８２】
（反射層ペーストの原料）
金属酸化物１  ：  平均粒子径０．２５μｍの酸化チタン
金属酸化物２  ：  平均粒子径０．３μｍの酸化ジルコニウム
金属酸化物３  ：  平均粒子径０．２μｍの酸化アルミニウム
金属酸化物４  ：  平均粒子径０．５μｍの酸化バリウム
金属酸化物５  ：  平均粒子径０．５μｍの酸化ガドリニウム
金属酸化物６  ：  平均粒子径０．３μｍの酸化ビスマス
金属酸化物７  ：  平均粒子径０．２５μｍの酸化鉛
金属酸化物８  ：  平均粒子径０．２μｍの酸化コバルト
バインダー  ：  １００ｃｐエトセル（登録商標）（一般名：エチルセルロース；日進化成製）
溶媒  ：  テルピネオール
（反射層ペーストの作製）
１質量部のバインダーを、９０質量部の有機溶媒に８０℃で加熱溶解した有機溶液に、９質量部の金属酸化物１を添加して混練し、反射層ペースト１を得た。【００８３】
また、１質量部のバインダーを、９０質量部の有機溶媒に８０℃で加熱溶解した有機溶液に、９質量部の金属酸化物２を添加して混練し、反射層ペースト２を得た。【００８４】
また、１質量部のバインダーを、９０質量部の有機溶媒に８０℃で加熱溶解した有機溶液に、９質量部の金属酸化物３を添加して混練し、反射層ペースト３を得た。【００８５】
また、１質量部のバインダーを、９０質量部の有機溶媒に８０℃で加熱溶解した有機溶液に、９質量部の金属酸化物４を添加して混練し、反射層ペースト４を得た。【００８６】
また、１質量部のバインダーを、９０質量部の有機溶媒に８０℃で加熱溶解した有機溶液に、９質量部の金属酸化物５を添加して混練し、反射層ペースト５を得た。【００８７】
また、１質量部のバインダーを、９０質量部の有機溶媒に８０℃で加熱溶解した有機溶液に、９質量部の金属酸化物６を添加して混練し、反射層ペースト６を得た。【００８８】
また、１質量部のバインダーを、９０質量部の有機溶媒に８０℃で加熱溶解した有機溶液に、９質量部の金属酸化物７を添加して混練し、反射層ペースト７を得た。【００８９】
また、１質量部のバインダーを、９０質量部の有機溶媒に８０℃で加熱溶解した有機溶液に、９質量部の金属酸化物８を添加して混練し、反射層ペースト８を得た。【００９０】
また、０．１質量部のバインダーを、９９質量部の有機溶媒に８０℃で加熱溶解した有機溶液に、０．９質量部の金属酸化物１を添加して混練し、反射層ペースト９を得た。【００９１】
また、０．３質量部のバインダーを、９７質量部の有機溶媒に８０℃で加熱溶解した有機溶液に、２．７質量部の金属酸化物１を添加して混練し、反射層ペースト１０を得た。【００９２】
また、２質量部のバインダーを、８０質量部の有機溶媒に８０℃で加熱溶解した有機溶液に、１８質量部の金属酸化物１を添加して混練し、反射層ペースト１１を得た。【００９３】
また、３質量部のバインダーを、７０質量部の有機溶媒に８０℃で加熱溶解した有機溶液に、２７質量部の金属酸化物１を添加して混練し、反射層ペースト１２を得た。【００９４】
また、５質量部のバインダーを、５０質量部の有機溶媒に８０℃で加熱溶解した有機溶液に、４５質量部の金属酸化物１を添加して混練し、反射層ペースト１３を得た。【００９５】
（隔壁の形成）
基材として、１２５ｍｍ×１２５ｍｍ×０．７ｍｍのソーダガラス板を用いた。基材の表面に、ガラス粉末含有ペーストを、乾燥後の厚さが所望の厚さになるようにダイコーターで塗布して乾燥し、ガラス粉末含有ペーストの塗布膜を得た。次に、所望のパターンに対応する開口部を有するフォトマスクを介して、ガラス粉末含有ペーストの塗布膜を、超高圧水銀灯を用いて露光した。露光後の塗布膜は、０．５質量％のエタノールアミン水溶液中で現像し、未露光部分を除去して、格子状の焼成前パターンを得た。得られた格子状の焼成前パターンを、空気中５８５℃で１５分間焼成して、ガラスを主成分とする、格子状の隔壁を形成した。【００９６】
（反射率の評価）
分光測色計（ＣＭ−２６００ｄ；コニカミノルタ社製）を用い、波長５３０ｎｍのＳＣＩ反射率を測定した。【００９７】
（輝度及び鮮鋭性の評価）
シンチレータパネルと出力基板とを貼り合わせた放射線検出器を用いて、厚さ３０ｃｍの鉄筋コンクリートに対し、Ｘ線を一定時間照射した場合のＸ線透過検査を行い、得られた画像の明るさから輝度を、撮影された画像中に映った鉄筋の明瞭さから鮮鋭性を評価した。輝度及び鮮鋭性のいずれも目視による５段階評価とし、最良の場合をＡと判定して、以下良好な順にＢ、Ｃ、Ｄ、Ｅと判定した。なお、鮮鋭性がＥの場合には、本発明の大型構造物の検査装置を構成する放射線検出器としては、不適となる可能性が高い。【００９８】
（実施例１）
隔壁の形成操作において、ガラス粉末含有ペーストを、乾燥後の厚さが１．５ｍｍになるように塗布した。露光には、ピッチ０．５ｍｍ、開口幅０．０３ｍｍの、格子状開口部を有するクロムマスクを用いた。得られた隔壁の空隙率は２．５％、隔壁の高さＬ１は１ｍｍ、隔壁の間隔Ｌ２は０．５ｍｍ、隔壁の底部幅Ｌ３は０．０５ｍｍ、隔壁の頂部幅Ｌ４は０．０３ｍｍであった。また、得られた隔壁を形成した基材の反射率は１５％であった。【００９９】
格子状の隔壁を形成した基材を真空印刷機にセットし、蛍光体ペースト１を印刷してセル内に蛍光体ペーストをフル充填した。その後、１５０℃で６０分乾燥して、シンチレータパネル１を得た。基板に対して垂直な、シンチレータパネルの断面を研磨装置により露出させ、走査型電子顕微鏡で断面を観察し、画像処理をして算出した蛍光体の平均一次粒子径は１０μｍであった。【０１００】
得られたシンチレータパネル１を、０．５ｍｍピッチの解像度を有する出力基板にセルと画素が１対１対応するようにアライメントしてから貼り合わせ、放射線検出器１を得た。放射線検出器１の輝度と鮮鋭性とを、加速電圧１ＭＶのＸ線源を利用して評価したところ、輝度はＣ、鮮鋭性はＣであり、いずれも良好であった。【０１０１】
（実施例２）
実施例１と同様に隔壁を形成した基材を作製した。該基材を真空印刷機にセットし、反射層ペースト９を印刷してセル内に反射層ペーストをフル充填した。その後９０℃で６０分間乾燥し、基板及び隔壁の表面に反射層を形成した。反射層の平均厚さは２μｍ、反射層形成後の基板の反射率は２０％であった。その後、実施例１と同様に蛍光体ペーストを充填してシンチレータパネル２を得た後、出力基板にアライメントしてから貼り合わせ、放射線検出器２を得た。放射線検出器２の輝度はＣ、鮮鋭性はＣであり、いずれも良好であった。【０１０２】
（実施例３）
反射層ペーストとして反射層ペースト１０を用いた以外は、実施例２と同様にして放射線検出器３を得た。反射層の平均厚さは５μｍ、反射層形成後の基板の反射率は２５％、放射線検出器３の輝度はＣ、鮮鋭性はＢであり、いずれも良好であった。【０１０３】
（実施例４）
反射層ペーストとして反射層ペースト１を用いた以外は、実施例２と同様にして放射線検出器４を得た。反射層の平均厚さは２０μｍ、反射層形成後の基板の反射率は６０％、放射線検出器４の輝度はＢ、鮮鋭性はＢであり、いずれも良好であった。【０１０４】
（実施例５）
反射層ペーストとして反射層ペースト１２を用いた以外は、実施例２と同様にして放射線検出器５を得た。反射層の平均厚さは５０μｍ、反射層形成後の基板の反射率は８５％、放射線検出器５の輝度はＢ、鮮鋭性はＣであり、いずれも良好であった。【０１０５】
（実施例６）
反射層ペーストとして反射層ペースト１３を用いた以外は、実施例２と同様にして放射線検出器５を得た。反射層の平均厚さは８０μｍ、反射層形成後の基板の反射率は９０％、放射線検出器５の輝度はＣであり、良好であった。また、鮮鋭性はＤであり、比較的良好であった。【０１０６】
（実施例７）
隔壁の形成において、露光にピッチ０．２ｍｍ、開口幅０．０２ｍｍの、格子状開口部を有するクロムマスクを用いた以外は、実施例４と同様にしてシンチレータパネル７を得た。得られた隔壁の空隙率は２％、隔壁の高さＬ１は１ｍｍ、隔壁の間隔Ｌ２は０．２ｍｍ、隔壁の底部幅Ｌ３は０．０４ｍｍ、隔壁の頂部幅Ｌ４は０．０２ｍｍであった。また、反射層の平均厚さは２０μｍ、反射層形成後の基板の反射率は４０％であった。【０１０７】
得られたシンチレータパネル７を、０．２ｍｍピッチの解像度を有する出力基板にセルと画素が１対１対応するようにアライメントしてから貼り合わせ、放射線検出器７を得た。放射線検出器７の輝度はＣ、鮮鋭性はＡであり、いずれも良好であった。【０１０８】
（実施例８）
隔壁の形成において、露光にピッチ１ｍｍ、開口幅０．０４ｍｍの、格子状開口部を有するクロムマスクを用いた以外は、実施例４と同様にしてシンチレータパネル８を得た。得られた隔壁の空隙率は３％、隔壁の高さＬ１は１ｍｍ、隔壁の間隔Ｌ２は１ｍｍ、隔壁の底部幅Ｌ３は０．０８ｍｍ、隔壁の頂部幅Ｌ４は０．０４ｍｍであった。また、反射層の平均厚さは２０μｍ、反射層形成後の基板の反射率は７０％であった。【０１０９】
得られたシンチレータパネル８を、１ｍｍピッチの解像度を有する出力基板にセルと画素が１対１対応するようにアライメントしてから貼り合わせ、放射線検出器８を得た。放射線検出器８の輝度はＡ、鮮鋭性はＣであり、いずれも良好であった。【０１１０】
（実施例９）
実施例４と同様に格子状の隔壁を形成した基材に、アルミニウムをスパッタして遮蔽層を形成した。遮蔽層の平均厚さは１μｍであった。その後、実施例４と同様に、反射層を形成し、蛍光体ペーストを充填し、出力基板に貼り合わせて放射線検出器９を得た。反射層の平均厚さは２０μｍ、隔壁を形成した基材の反射率は４５％、放射線検出器９の輝度はＣ、鮮鋭性はＡであり、いずれも良好であった。【０１１１】
（実施例１０）
反射層ペーストとして反射層ペースト１１を用いた以外は、実施例９と同様にして放射線検出器１０を得た。反射層の平均厚さは３０μｍ、反射層形成後の基板の反射率は５５％、放射線検出器１０の輝度はＢ、鮮鋭性はＡであり、いずれも良好であった。【０１１２】
（実施例１１）
反射層ペーストとして反射層ペースト１２を用いた以外は、実施例９と同様にして放射線検出器１１を得た。反射層の平均厚さは５０μｍ、反射層形成後の基板の反射率は６５％、放射線検出器１１の輝度はＣ、鮮鋭性はＢであり、いずれも良好であった。【０１１３】
（実施例１２）
反射層ペーストとして反射層ペースト１３を用いた以外は、実施例９と同様にして放射線検出器１２を得た。反射層の平均厚さは８０μｍ、反射層形成後の基板の反射率は６５％、放射線検出器１２の輝度はＣ、鮮鋭性はＣであり、いずれも良好であった。【０１１４】
（実施例１３）
２質量部のバインダー（１００ｃＰエトセル）を、６０質量部の有機溶媒（テルピネオール）に８０℃で加熱溶解した有機溶液に、３８質量部のタングステン粉末（粒径１μｍ）を添加して混練し、Ｘ線吸収層ペーストを得た。実施例４と同様にして格子状の隔壁を形成した基材を、真空印刷機にセットし、Ｘ線吸収層ペーストを印刷してセル内にＸ線吸収層ペーストをフル充填した。その後、９０℃で６０分乾燥し、基板及び隔壁の表面にＸ線吸収層を形成した。Ｘ線吸収層の平均厚さは１０μｍであった。その後、実施例４と同様に、反射層を形成し、蛍光体ペーストを充填し、出力基板に貼り合わせて放射線検出器１２を得た。反射層の平均厚さは２０μｍ、反射層形成後の基板の反射率は４０％、放射線検出器１３の輝度はＣ、鮮鋭性はＡであり、いずれも良好であった。【０１１５】
（実施例１４）
反射層ペーストとして反射層ペースト２を用いた以外は、実施例２と同様にして放射線検出器１４を得た。反射層の平均厚さは２０μｍ、反射層形成後の基板の反射率は５５％、放射線検出器１４の輝度はＢ、鮮鋭性はＢであり、いずれも良好であった。【０１１６】
（実施例１５）
反射層ペーストとして反射層ペースト３を用いた以外は、実施例２と同様にして放射線検出器１５を得た。反射層の平均厚さは２５μｍ、反射層形成後の基板の反射率は４０％、放射線検出器１５の輝度はＣ、鮮鋭性はＢであり、いずれも良好であった。【０１１７】
（実施例１６）
反射層ペーストとして反射層ペースト４を用いた以外は、実施例２と同様にして放射線検出器１６を得た。反射層の平均厚さは２０μｍ、反射層形成後の基板の反射率は４５％、放射線検出器１６の輝度はＢ、鮮鋭性はＢであり、いずれも良好であった。【０１１８】
（実施例１７）
反射層ペーストとして反射層ペースト５を用いた以外は、実施例２と同様にして放射線検出器１７を得た。反射層の平均厚さは１５μｍ、反射層形成後の基板の反射率は５５％、放射線検出器１７の輝度はＢ、鮮鋭性はＡであり、いずれも良好であった。【０１１９】
（実施例１８）
反射層ペーストとして反射層ペースト６を用いた以外は、実施例２と同様にして放射線検出器１８を得た。反射層の平均厚さは１５μｍ、反射層形成後の基板の反射率は３０％、放射線検出器１８の輝度はＣ、鮮鋭性はＢであり、いずれも良好であった。【０１２０】
（実施例１９）
反射層ペーストとして反射層ペースト７を用いた以外は、実施例２と同様にして放射線検出器１９を得た。反射層の平均厚さは１５μｍ、反射層形成後の基板の反射率は２０％、放射線検出器１９の輝度はＤであり、比較的良好であった。また、鮮鋭性はＢであり、良好であった。【０１２１】
（実施例２０）
反射層ペーストとして反射層ペースト８を用いた以外は、実施例２と同様にして放射線検出器２０を得た。反射層の平均厚さは２０μｍ、反射層形成後の基板の反射率は５％、放射線検出器２０の輝度はＥであったが、鮮鋭性はＢであり、良好であった。【０１２２】
（実施例２１）
蛍光体ペーストとして蛍光体ペースト２を用いた以外は、実施例９と同様にして放射線検出器２１を得た。蛍光体の平均一次粒子径は２μｍであった。反射層の平均厚さは２０μｍ、反射層形成後の基板の反射率は４５％、放射線検出器２１の輝度はＤであり、比較的良好であった。また、鮮鋭性はＡであり、良好であった。【０１２３】
（実施例２２）
蛍光体ペーストとして蛍光体ペースト３を用いた以外は、実施例９と同様にして放射線検出器２２を得た。蛍光体の平均一次粒子径は５μｍであった。反射層の平均厚さは２０μｍ、反射層形成後の基板の反射率は４５％、放射線検出器２２の輝度はＣ、鮮鋭性はＡであり、いずれも良好であった。【０１２４】
（実施例２３）
蛍光体ペーストとして蛍光体ペースト４を用いた以外は、実施例９と同様にして放射線検出器２３を得た。蛍光体の平均一次粒子径は３０μｍであった。反射層の平均厚さは２０μｍ、反射層形成後の基板の反射率は４５％、放射線検出器２３の輝度はＢ、鮮鋭性はＡであり、いずれも良好であった。【０１２５】
（実施例２４）
蛍光体として、テルビウムをドープした酸硫化ガドリニウムの焼結体インゴットを、０．９×０．３×０．３ｍｍの柱状直方体に機械加工し、各セルに１つずつ挿入して蛍光体層を形成した以外は、実施例９と同様にして放射線検出器２４を得た。反射層の平均厚さは２０μｍ、反射層形成後の基板の反射率は４５％、放射線検出器２４の輝度はＣ、鮮鋭性はＣであり、いずれも良好であった。【０１２６】
（実施例２５）
隔壁の形成において、ガラス粉末含有ペーストを乾燥後の厚さが３ｍｍになるように塗布した以外は、実施例４と同様にして放射線検出器２５を得た。得られた隔壁の空隙率は２．５％、隔壁の高さＬ１は２ｍｍ、隔壁の間隔Ｌ２は０．５ｍｍ、隔壁の底部幅Ｌ３は０．０７ｍｍ、隔壁の頂部幅Ｌ４は０．０３ｍｍであった。また、反射層の平均厚さは２０μｍ、反射層形成後の基板の反射率は４５％、放射線検出器２５の輝度はＡ、鮮鋭性はＢであり、いずれも良好であった。【０１２７】
（実施例２６）
隔壁の形成において、ガラス粉末含有ペーストを乾燥後の厚さが１ｍｍになるように塗布した以外は、実施例４と同様にして放射線検出器２６を得た。得られた隔壁の空隙率は２％、隔壁の高さＬ１は０．５ｍｍ、隔壁の間隔Ｌ２は０．５ｍｍ、隔壁の底部幅Ｌ３は０．０４ｍｍ、隔壁の頂部幅Ｌ４は０．０３ｍｍであった。また、反射層の平均厚さは２０μｍ、反射層形成後の基板の反射率は７０％、放射線検出器２６の輝度はＣ、鮮鋭性はＢであり、いずれも良好であった。【０１２８】
（実施例２７）
隔壁の形成において、ガラス粉末含有ペーストを乾燥後の厚さが０．４ｍｍになるように塗布した以外は、実施例４と同様にして放射線検出器２７を得た。得られた隔壁の空隙率は１．５％、隔壁の高さＬ１は０．２ｍｍ、隔壁の間隔Ｌ２は０．５ｍｍ、隔壁の底部幅Ｌ３は０．０３ｍｍ、隔壁の頂部幅Ｌ４は０．０３ｍｍであった。また、反射層の平均厚さは２５μｍ、反射層形成後の基板の反射率は７５％、放射線検出器２７の輝度はＤ、鮮鋭性はＤであり、隔壁が低いために輝度、鮮鋭性ともに若干低めであったが、いずれも比較的良好であった。【０１２９】
（実施例２８）
放射線検出器４について、輝度、鮮鋭性の評価において、加速電圧０．５ＭＶのＸ線源を利用して評価した。輝度はＤ、鮮鋭性はＢであり、いずれも良好であった。【０１３０】
（実施例２９）
蛍光体層の形成において、実施例２と同様に、格子状の隔壁及び反射層を形成した基板を真空印刷機にセットし、その上に、０．２ｍｍ四方の開口部がピッチ０．５ｍｍの市松模様状に配列されたメタルマスクを配置し、メタルマスクの開口部と、隔壁により区画されたセルの開口部と、が一致するようにアライメントを行った後、蛍光体ペースト５を印刷し、対象セル内に蛍光体ペースト５をフル充填した。次に、メタルマスクを０．５ｍｍシフトし、同様にアライメントを行なった後、蛍光体ペースト１を印刷し、対象セル内に蛍光体ペースト１をフル充填した。その後、１５０℃で６０分乾燥して、互いに隣接するセル間で、蛍光体層の態様が異なる、図４の模式図と同様の態様のシンチレータパネル２９を得た。蛍光体ペースト５を充填したセルのＸ線吸収率Ｑに対する蛍光体ペースト１を充填したセルのＸ線吸収率Ｐの比、Ｐ／Ｑは１０であった。【０１３１】
シンチレータパネル２９を、０．５ｍｍピッチの解像度を有する出力基板にアライメントしてから貼り合わせ、放射線検出器２９を得た。放射線検出器２９を用いて、厚さ３０ｃｍの鉄筋コンクリートに対し、加速電圧１ＭＶのＸ線源からのＸ線を照射した場合のＸ線透過検査を行った。高エネルギーのＸ線すなわち直進Ｘ線の強度のみを求める演算、すなわち蛍光体ペースト１を充填したセルの信号から、蛍光体ペースト５を充填したセルの信号に適切な係数を掛けた後に減算する演算を行い、さらに蛍光体ペースト５を充填したセルについては上下左右の４セルの信号の平均値で補完した透過像を構築したところ、輝度はＣ、鮮鋭性はＢであり、いずれも良好であった。【０１３２】
（実施例３０）
実施例２９において、蛍光体層の形成で、蛍光体ペースト５を印刷する際に用いるメタルマスクとして、０．２ｍｍ四方の開口部がピッチ２ｍｍの格子状に配列されたメタルマスクを用いた。また、蛍光体ペースト１は、蛍光体ペースト５が充填されたセル以外のセルのみに印刷されるように設計したメタルマスクを用い、アライメントして充填した。その後、１５０℃で６０分乾燥して、互いに隣接するセル間で、蛍光体層の態様が異なる、図５の模式図と同様の態様のシンチレータパネル３０を得た。蛍光体ペースト５を充填したセルのＸ線吸収率Ｑに対する蛍光体ペースト１を充填したセルのＸ線吸収率Ｐの比、Ｐ／Ｑは１０であった。【０１３３】
その後、実施例２９と同様にして評価を行った。輝度はＣ、鮮鋭性はＡであり、いずれも良好であった。【０１３４】
（実施例３１）
実施例３０において、蛍光体ペースト５に代わり蛍光体ペースト６を用いた以外は同様に評価を行った。蛍光体ペースト６を充填したセルのＸ線吸収率Ｑに対する蛍光体ペースト１を充填したセルのＸ線吸収率Ｐの比、Ｐ／Ｑは２であった。輝度はＣ、鮮鋭性はＢであり、いずれも良好であった。【０１３５】
（実施例３２）
反射層ペースト１２の印刷後の乾燥温度を１６０℃とした以外は、実施例５と同様にして放射線検出器３２を得た。反射層の平均厚さは５０μｍ、反射層形成後の基板の反射率は８５％、放射線検出器３２の輝度はＢ、鮮鋭性はＢであり、放射線検出器５に比べ、鮮鋭性が向上した。【０１３６】
放射線検出器５及び放射線検出器３２を構成するシンチレータパネルの反射層の厚さについて詳細に解析したところ、放射線検出器５では、セルの上半部における反射層の平均厚さは４５μｍ、セルの下半部における反射層の平均厚さは５５μｍであり、セルの上半部における反射層の平均厚さが、セルの下半部における反射層の平均厚さよりも小さかったのに対し、放射線検出器３２では、セルの上半部における反射層の平均厚さは６０μｍ、セルの下半部における反射層の平均厚さは４０μｍであり、セルの上半部における反射層の平均厚さが、セルの下半部における反射層の平均厚さよりも大きかった。【０１３７】
（実施例３３）
反射層ペースト１３の印刷後の乾燥温度を１６０℃とした以外は、実施例１２と同様にして放射線検出器３３を得た。反射層の平均厚さは８０μｍ、反射層形成後の基板の反射率は７５％、放射線検出器３３の輝度はＣ、鮮鋭性はＢであり、放射線検出器１２に比べ、鮮鋭性が向上した。【０１３８】
放射線検出器１２及び放射線検出器３３を構成するシンチレータパネルの反射層の厚さについて詳細に解析したところ、放射線検出器１２では、セルの上半部における反射層の平均厚さは７５μｍ、セルの下半部における反射層の平均厚さは８５μｍであり、セルの上半部における反射層の平均厚さが、セルの下半部における反射層の平均厚さよりも小さかったのに対し、放射線検出器３２では、セルの上半部における反射層の平均厚さは９０μｍ、セルの下半部における反射層の平均厚さは７５μｍであり、セルの上半部における反射層の平均厚さが、セルの下半部における反射層の平均厚さよりも大きかった。【０１３９】
（比較例１）
基材として、１２５ｍｍ×１２５ｍｍ×０．７ｍｍのソーダガラス板を用いた。基材の表面に、蛍光体ペースト１を乾燥後の厚さが１．５ｍｍになるようにダイコーターで塗布して乾燥し、シンチレータパネル２を得た。得られたシンチレータパネル２を、０．２５ｍｍピッチの解像度を有する出力基板に貼り合わせ、放射線検出器３１を得た。放射線検出器３１を用いて、厚さ３０ｃｍの鉄筋コンクリートに対し、加速電圧１ＭＶのＸ線源からのＸ線を照射した場合のＸ線透過検査を行った。得られた画像の輝度はＡ、鮮鋭性はＥであり、非常に鮮鋭性が低いものであった。【０１４０】
（比較例２）
比較例１において、蛍光体層の乾燥後の厚さが１ｍｍとなるように塗布して乾燥した以外は、比較例１と同様に評価を行った。得られた画像の輝度はＡ、鮮鋭性はＥであり、非常に鮮鋭性が低いものであった。【０１４１】
（比較例３）
比較例１において、蛍光体層の乾燥後の厚さが０．２ｍｍとなるように塗布して乾燥した以外は、比較例１と同様に評価を行った。得られた画像の輝度はＤ、鮮鋭性はＥであり、非常に鮮鋭性が低いものであった。【０１４２】
（比較例４）
放射線検出器３１について、輝度、鮮鋭性の評価において、加速電圧０．５ＭＶのＸ線源を利用して評価した。得られた画像の輝度はＣ、鮮鋭性はＥであり、非常に鮮鋭性が低いものであった。【０１４３】
（比較例５）
放射線検出器４について、輝度、鮮鋭性の評価において、加速電圧０．２ＭＶのＸ線源を利用して評価したが、画像が得られなかった。これはＸ線の透過性が低すぎて、コンクリートをＸ線が透過しなかったためと考えられる。【０１４４】
以上の結果より、本発明の大型構造物の検査装置が、非破壊検査における画像の鮮鋭性の顕著な向上に資することは明らかである。
【符号の説明】
【０１４５】
１  放射線検出器
２  シンチレータパネル
３  出力基板
４  基板
５  隔壁
６  蛍光体層
７  隔膜層
８  光電変換層
９  出力層
１０  基板
１１  電源部
１２  遮蔽層
１３  反射層
【産業上の利用可能性】
【０１４６】
本発明は、大型構造物の非破壊検査に有用に利用できる。
【図１】
2016006484.tif 000003
【図２】
2016006484.tif 000004
【図３】
2016006484.tif 000005
【図４】
2016006484.tif 000006
【図５】
2016006484.tif 000007
【国際調査報告】
2016006484.tif 000008
2016006484.tif 000009
2016006484.tif 000010
2016006484.tif 000011